(57)【要約】  オーセチック特性を有する材料を形成するための配向ネマチックエラストマーの使用であって、配向ネマチック材料は、メカニカルフレデリクス転移を有する、使用が提供される。前記使用のための配向ネマチックエラストマーを製造する方法も提供される。
2021500435.tif 000002
【特許請求の範囲】
【請求項１】
オーセチック特性を有する材料を形成するための配向ネマチックエラストマーの使用であって、前記配向ネマチック材料は、メカニカルフレデリクス転移を有する、配向ネマチックエラストマーの使用。
【請求項２】
前記オーセチック特性は、前記材料が医療デバイス又は生物医学用途で使用されることを可能にする、請求項１に記載の配向ネマチックエラストマーの使用。
【請求項３】
前記オーセチック特性は、前記材料が圧電センサー若しくはアクチュエーター又はミクロ若しくはナノ機械装置若しくは電気機械装置で使用されることを可能にする、請求項１に記載の配向ネマチックエラストマーの使用。
【請求項４】
前記オーセチック特性は、前記材料が強化材として複合材料において又は個人用防護衣において使用されることを可能にする、請求項１に記載の配向ネマチックエラストマーの使用。
【請求項５】
前記配向ネマチックエラストマーは、モノドメイン液晶エラストマーを含む、請求項１に記載の配向ネマチックエラストマーの使用。
【請求項６】
前記モノドメイン液晶エラストマーは、ポリマー構成要素と、液晶メソゲン構成要素と、架橋剤構成要素とを含み、前記液晶メソゲン構成要素は、前記ポリマー構成要素に物理的に連結されている、請求項５に記載の配向ネマチックエラストマーの使用。
【請求項７】
前記液晶メソゲン構成要素は、芳香環、脂肪環、多環芳香環、多環脂肪環、フェニル類、ビフェニル類、ベンゼン類及びそれらの組み合わせからなる群から選択される液晶コア構成要素を含む、請求項６に記載の配向ネマチックエラストマーの使用。
【請求項８】
前記液晶コア構成要素は、以下のシステム：
【化１】
2021500435.tif 000007
（式中、Ｒ及びＲ’は、アルキル、アルコキシ、ハライド、−ＮＯ２又は−ＣＮからなる群から独立して選択され、ここで、前記アルキル及びアルコキシ基は、前記液晶コア構成要素を前記ポリマー構成要素に連結する連結基の部分を形成する場合に二価であり得、且つＸ及びＹは、−ＣＨ＝ＣＨ−、−Ｃ≡Ｃ−、−ＣＨ＝Ｎ−、−Ｎ＝Ｎ−又は−Ｃ（Ｏ）Ｏ−からなる群から独立して選択される）
の１つ以上から選択される、請求項７に記載の配向ネマチックエラストマーの使用。
【請求項９】
前記ポリマー構成要素は、メソゲン構成要素及び非メソゲン構成要素の両方から形成される、請求項６〜８のいずれか一項に記載の配向ネマチックエラストマーの使用。
【請求項１０】
前記ポリマー構成要素は、アクリレートポリマーを含み、及び前記非メソゲン構成要素は、２−エチルヘキシルアクリレートを含む、請求項９に記載の配向ネマチックエラストマーの使用。
【請求項１１】
前記架橋剤構成要素は、メソゲン構成要素を含む、請求項６〜１０のいずれか一項に記載の配向ネマチックエラストマーの使用。
【請求項１２】
前記メソゲン構成要素は、６−（４−シアノ−ビフェニル−４’−イルオキシ）ヘキシルアクリレートであり、前記架橋剤構成要素は、１，４−ビス−［４−（６−アクリロイルオキシヘキシルオキシ）ベンゾイルオキシ］−２−メチルベンゼンであり、及び前記非メソゲン構成要素は、２−エチルヘキシルアクリレートである、請求項９〜１１のいずれか一項に記載の配向ネマチックエラストマーの使用。
【請求項１３】
請求項１〜１２のいずれか一項に記載の使用のための配向ネマチックエラストマーを製造する方法であって、
ａ）配向手段を基材に適用する工程、
ｂ）液晶エラストマー構成要素を前記基材に適用し、且つそれらに配向ネマチック相を形成させる工程、
ｃ）前記液晶エラストマー構成要素を硬化させて配向ネマチックエラストマーを形成する工程
を含む、配向ネマチックエラストマーを製造する方法。
【請求項１４】
前記配向手段は、前記基材にブラシをかけることによって加えられる配向力である、請求項１３に記載の配向ネマチックエラストマーを製造する方法。
【発明の詳細な説明】
【技術分野】
【０００１】
本発明は、配向ネマチックエラストマーの使用、特にオーセチック（ａｕｘｅｔｉｃ）（縦に引っ張ると横にも膨らむ）特性を有する材料の形成でのその使用に関する。
【背景技術】
【０００２】
従来の材料では、材料が伸ばされる場合、材料は、同時に横断面においてより薄くなる。同様に、従来の材料が圧縮される場合、材料は、横方向に膨張する。これらの従来的に挙動する材料は、正のポアソン比を有し、この場合、ポアソン比は、弾性的に伸ばされる材料のサンプルにおける横方向測定の比例的減少対長さの比例的増加の負の比として記載される。他方では、オーセチック特性を有する材料は、負のポアソン比を有する。伸ばすと、材料は、印加力に垂直の方向の１つ又は両方でより厚くなる。オーセチック材料は、変形下でのこの異常な挙動のために特に興味が持たれる。オーセチック材料、例えばいくつかの材料及び多数の立方晶系元素金属が自然界に存在するが、合成オーセチック材料は、１９８０年代に開発されたにすぎない。巨視的なオーセチック挙動は、スポーツウェアから宇宙旅行までの複数の用途に利用されている。分子オーセチック材料の設計及び合成は、特に刺激的な展望がされている。しかしながら、合成分子オーセチック材料は、現在まで未だ開発されていない。
【０００３】
液晶は、長距離秩序を有し、液晶にそれらの所望の特性を与える構成要素を変えることにより、結果として生じる材料の物理的特性を微調整することができる。従って、オーセチック特性を示す液晶ポリマーは、開発され得ることが示唆されてきた。しかしながら、これまで、そのような材料は、全く報告されていない。
【先行技術文献】
【非特許文献】
【０００４】
【非特許文献１】Ｐｈｙｓ．Ｒｅｖ．Ｌｅｔｔ．，１９９３，７１（１８），２９４７
【非特許文献２】Ｊ．Ｐｈｙｓ，ＩＩ  Ｆｒａｎｃｅ，１９９７，７，１３３７
【非特許文献３】Ｍｏｌ．Ｃｒｙｓｔ．Ｌｉｑ．Ｃｒｙｓｔ．，１９９７，２９９，１８１
【発明の概要】
【課題を解決するための手段】
【０００５】
本出願人は、意外にも、オーセチック特性を有する自己組織化ネマチック材料を開発した。
第１の実施形態において、オーセチック特性を有する材料を形成するための配向ネマチックエラストマーの使用であって、配向ネマチック材料がメカニカルフレデリクス転移（ＭＦＴ）を有する使用が提供される。
【０００６】
意外にも、ＭＦＴを示す配向ネマチックエラストマーを形成することにより、結果として生じる材料が、オーセチック特性を有し、従って広範囲の新規用途に使用されることが分かった。材料は、オーセチック特性を有するため、それらは、改善された衝撃吸光度及びせん断性能を実証する。これらの特性は、複数の用途において有用である。例えば、航空宇宙、自動車、防護及びスポーツ用途、並びに、オーセチック特性を有する材料が使用されて生物システムが模倣され得る生物医学分野における用途において有用である。例えばステント及びバルブ並びに血管拡張材などの医療デバイスにおける、外部刺激を用いる制御された膨張及び収縮が重要である使用、並びに、人工装具材料及び外科インプラントにおける、外部圧力への反応が特に役立つ使用が予想される。材料は、例えば縫合糸及びアンカーなどの医療連結手段、又は制御された収縮若しくは膨張による活性医薬成分の制御放出にも使用され得る。
【０００７】
オーセチック特性を示す材料は、圧電センサー及びアクチュエーターにおける用途、並びにミクロ及びナノ機械装置及び電気機械装置における用途も見出し得る。他の潜在的な使用は、オーセチック特性を示す材料が強化材としての機能を果たすことができる複合材料、又は、例えば衝突ヘルメット、防弾チョッキなどの個人用防護衣及び外部力に応答した膨張が明らかに望ましいスポーツ衣におけるものを含む。
【０００８】
メカニカルフレデリクス転移は、エラストマー内のダイレクタ（ｄｉｒｅｃｔｏｒ）が、臨界歪みで鋭く回転して、臨界伸び率で応力軸に平行な方向に向けて再配向する、配向エラストマーの変形モードと定義される。この特性を示す材料は、Ｍｉｔｃｈｅｌｌら（Ｍｉｔｃｈｅｌｌ，Ｇ．Ｒ．，Ｄａｖｉｓ，Ｆ．Ｊ．ａｎｄ  Ｇｕｏ，Ｗ．，Ｐｈｙｓ．Ｒｅｖ．Ｌｅｔｔ．，１９９３，７１（１８），２９４７）及びＲｏｂｅｒｔｓら（Ｒｏｂｅｒｔｓ，Ｐ．Ｍ．Ｓ．，Ｍｉｔｃｈｅｌｌ，Ｇ．Ｒ．ａｎｄ  Ｄａｖｉｓ，Ｆ．Ｊ．，Ｊ．Ｐｈｙｓ，ＩＩ  Ｆｒａｎｃｅ，１９９７，７，１３３７及びＲｏｂｅｒｔｓ，Ｐ．Ｍ．Ｓ．，Ｍｉｔｃｈｅｌｌ，Ｇ．Ｒ．，Ｄａｖｉｓ，Ｆ．Ｊ．ａｎｄ  Ｐｏｐｌｅ，Ｊ．Ａ．，Ｍｏｌ．Ｃｒｙｓｔ．Ｌｉｑ．Ｃｒｙｓｔ．，１９９７，２９９，１８１）によって最初に記述された。ＭＦＴは、多くの場合、低モル質量ネマチックディスプレイデバイスにおいて起こる周知の電気（又は磁気）磁界フレデリクス転移（ＥＦＴ）に類似して記述される。ＥＦＴにおいて、ダイレクタは、きちんと定められる臨界磁界（又は電圧）を越えて鋭く再配向し、磁界の振幅が増加するにつれて電場に関して一層配向することになる。ＥＦＴ閾値は、理論的には不連続であるが、基材に正確に平行又は垂直に配向した理想的なＬＣモノドメインが実際に達成されない場合に軟化されることが知られている。それにもかかわらず、閾値は、鋭く、きちんと定められる。ＭＦＴにおいて見られるダイレクタの鋭い回転は、代替的な変形モードであるセミソフト弾性（ＳＳＥ）によって変形する配向エラストマーのダイレクタ回転応答とは異なる。セミソフト弾性の場合、ダイレクタは、引張荷重曲線のプラトー様領域にわたって比較的徐々に回転する。ＳＳＥ転移を実証する理論的プロットは、図１に示される。ダイレクタは、領域ＩＩを横切って徐々に回転する。
【０００９】
メカニカルフレデリクス転移は、サンプル中の配向したダイレクタに垂直の又は垂直に近い方向に応力を加え、例えば偏光顕微鏡法を用いることにより、ダイレクタの方位を追跡することによって測定可能である。
【００１０】
そのような方法は、
−  対立アクチュエーターのクランプ中にエラストマーのストリップを装着し、そのストリップを交差偏光子間に置く工程、
−  初期ダイレクタの方位に垂直の方向において、１分当たりストリップの初期長さの５％まで伸長させることによって徐々に歪みを加える工程、
−  各伸長増分において、偏光子及び分析器が、各測定間で１０度だけストリップに対して回転される状態で透過光強度（偏光子、ストリップ及び分析器を透過した光の強度）の一連の測定値を取る工程、
−  ｃ、印加応力の方向に対するダイレクタの角度を求めるために、方程式
【数１】
2021500435.tif 000003
（式中、Ｉは、測定強度であり、θは、偏光子と、偏光子の平面上に投射される複屈折材料の高速軸との間の角度であり、Ｉ０、ｂ、ｃ及びｄは、フィッティングパラメータである）
を用いて透過強度の測定値を合わせる工程
を含む。
−  ダイレクタ角度と伸び率との間の関係から、エラストマーがＭＦＴを受ける臨界伸び率を決定することができ  −  臨界伸び率において、ダイレクタは、鋭く回転する。
【００１１】
配向ネマチックエラストマーは、好ましくは、モノドメイン液晶エラストマーを含む。より好ましくは、配向ネマチックエラストマーは、モノドメイン液晶エラストマーである。
【００１２】
「モノドメイン」とは、本明細書では、エラストマーのダイレクタの方位がサンプル中で巨視的に配向していることを意味する。サンプルにわたるモノドメイン配向は、巨視的サンプルが交差偏光子間で見られる場合にそれが一様な複屈折によって特徴付けられる偏光顕微鏡法によって例えば測定することができる。
【００１３】
好ましくは、配向ネマチックエラストマーは、ポリマー構成要素と、液晶メソゲン構成要素（ｌｉｑｕｉｄ  ｃｒｙｓｔａｌ  ｍｅｓｏｇｅｎ  ｃｏｍｐｏｎｅｎｔ）と、架橋剤構成要素とを含むモノドメイン液晶エラストマーであって、液晶メソゲン構成要素は、ポリマー構成要素に物理的に連結されている、モノドメイン液晶エラストマーを含む。
【００１４】
好ましくは、液晶メソゲン構成要素は、フレキシブルスペーサーを介してポリマー構成要素に物理的に連結されている。
【００１５】
好ましくは、フレキシブルスペーサーは、Ｃ２〜Ｃ１０アルキレン基、好ましくは線状Ｃ２〜Ｃ１０アルキレン基、より好ましくは線状Ｃ３〜Ｃ７アルキレン基、最も好ましくは線状Ｃ３又はＣ６アルキレン基を含む。例えば、フレキシブルスペーサーは、エチレン、プロピレン、ブチレン、ペンチレン、ヘキシレン、ヘプチレン、オクチレン、ノニレン又はデシレン基を含み得る。
【００１６】
液晶エラストマーの液晶メソゲン構成要素は、任意の好適なネマチックメソゲンを含み得る。
【００１７】
好ましくは、液晶メソゲン構成要素は、芳香環、脂肪環、多環芳香環、多環脂肪環、フェニル類、ビフェニル類、ベンゼン類及びそれらの組み合わせからなる群から選択される液晶コア構成要素を含む。
【００１８】
好ましくは、液晶コア構成要素は、複数の芳香環及び／又は脂肪環を含む。
【００１９】
好ましくは、液晶コア構成要素は、以下のシステム：
【化１】
2021500435.tif 000004
（式中、Ｒ及びＲ’は、それぞれ独立して、アルキル、アルコキシ、ハライド、−ＮＯ２又は−ＣＮからなる群から選択され、ここで、アルキル及びアルコキシ基は、液晶コアをポリマー構成要素に連結する連結基の部分を形成する場合に二価であり得、且つＸ及びＹは、それぞれ独立して、−ＣＨ＝ＣＨ−、−Ｃ≡Ｃ−、−ＣＨ＝Ｎ−、−Ｎ＝Ｎ−又は−Ｃ（Ｏ）Ｏ−からなる群から選択される）
の１つ以上から選択される。
【００２０】
好ましくは、液体コア構成要素は、少なくとも２個のフェニル基を含む。
【００２１】
フェニル基は、任意の好適な官能基で任意選択的に置換され得る。
【００２２】
好ましくは、Ｘ若しくはＹの少なくとも１つは、−Ｃ（Ｏ）Ｏ−であるか、又はＸ若しくはＹは、存在しない。
【００２３】
好ましくは、液晶コア構成要素は、４−シアノ−ビフェニル−４’−イルオキシ、４−オキシフェニル４−メトキシベンゾエート又は４−オキシフェニル４−（トランス−４−プロピルシクロヘキシル）ベンゾエート基から選択される。
【００２４】
特定の実施形態において、液晶メソゲン構成要素は、ポリマー構成要素の側鎖の部分として存在し、すなわち、液晶メソゲン構成要素は、ポリマー構成要素の主鎖から伸びるペンダント基である。
【００２５】
特定の実施形態において、液晶メソゲン構成要素は、ポリマー構成要素の主鎖の部分として存在する。
【００２６】
液晶メソゲン構成要素は、ポリマー構成要素の側鎖及び主鎖の両方の部分を形成し得る。
【００２７】
架橋剤構成要素は、好ましくは、ポリマー構成要素と同じ官能性を有する二官能性モノマーを含む。
【００２８】
好ましくは、架橋剤構成要素は、メソゲン構成要素（ｍｅｓｏｇｅｎ  ｃｏｍｐｏｎｅｎｔ）も含む。好ましくは、メソゲン構成要素は、以下のシステム：
【化２】
2021500435.tif 000005
（式中、Ｒ及びＲ’は、それぞれ独立して、アルキル、アルコキシ、ハライド、−ＮＯ２又は−ＣＮからなる群から選択され、ここで、アルキル及びアルコキシ基は、液晶コアをポリマー構成要素に連結する連結基の部分を形成する場合に二価であり得、且つＸ及びＹは、それぞれ独立して、−ＣＨ＝ＣＨ−、−Ｃ≡Ｃ−、−ＣＨ＝Ｎ−、−Ｎ＝Ｎ−又は−Ｃ（Ｏ）Ｏ−から選択される）
の１つ以上から選択される液晶コア構成要素を含む。
【００２９】
好ましくは、液体コア構成要素は、少なくとも３個のフェニル基を含む。好ましくは、Ｘ又はＹの少なくとも１つは、−Ｃ（Ｏ）Ｏ−である。
【００３０】
フェニル基は、任意の好適な官能基で任意選択的に置換され得る。好ましくは、フェニル基は、１個以上のＣ１〜Ｃ３アルキル基、最も好ましくは１個以上のメチル基で任意選択的に置換されている。
【００３１】
好ましくは、液体コア構成要素は、任意選択的に置換されたビス−オキシベンゾイルオキシベンゼン基を含む。最も好ましくは、ビス−オキシベンゾイルオキシ−２−メチルベンゼン基である。
【００３２】
ポリマー構成要素は、任意の好適なポリマー構成要素であり得る。好ましくは、ポリマー構成要素は、アクリレートポリマー、ビニルポリマー、シロキサンポリマー、チオール系ポリマー、アミン系ポリマー又はエポキシド系ポリマーを含む。最も好ましくは、ポリマー構成要素は、アクリレートポリマーを含む。
【００３３】
特定の実施形態において、ポリマー構成要素は、メソゲン構成要素及び非メソゲン構成要素の両方から形成される。
【００３４】
好ましくは、メソゲン構成要素は、液晶コア構成要素に連結されたモノマー単位を含むメソゲンモノマーから形成される。
【００３５】
非メソゲン構成要素は、Ｔｇ低下構成要素であり得る。好ましい実施形態において、本発明の第１の実施形態による使用のためのエラストマーは、室温（２５℃）以下のＴｇを有する。
【００３６】
好ましい実施形態において、Ｔｇ低下構成要素は、モノマー単位とペンダント中鎖（Ｃ２〜Ｃ１２）直鎖又は分岐アルキル基とを含むモノマーから形成され得る。
【００３７】
特に好ましい実施形態において、ポリマー構成要素は、アクリレートポリマーを含み、及びＴｇ低下構成要素は、エチルヘキシルアクリレートを含む。
【００３８】
本発明の好ましい実施形態において、ポリマー構成要素は、ポリアクリレートを含み、液晶コア構成要素は、４−シアノ−ビフェニル−４’−イルオキシ構成要素であり、及び架橋剤構成要素は、ビス−オキシベンゾイルオキシ−２メチルベンゼン含有構成要素を含む。
【００３９】
第１の実施形態による使用のためのエラストマーは、好ましくは、メソゲンモノマー、架橋構成要素、及び開始剤を含む混合物を重合させることによって形成される。混合物は、最終エラストマーの特性を変性するための、例えば最終エラストマーのＴｇを低下させるための非メソゲンモノマーを更に含み得る。混合物は、重合前にネマチック相範囲を広げるための非反応性のメソゲン構成要素も更に含み得る。好ましい実施形態において、架橋構成要素は、メソゲン構成要素も含む。
【００４０】
好ましくは、メソゲンモノマーは、重合前のモノマー混合物の約５〜５０モル％、より好ましくは約１０〜３０モル％、最も好ましくはおよそ１５モル％を占める。最終エラストマーにおいて、メソゲンモノマーに由来する材料の割合は、好ましくは、約２０〜７０モル％、最も好ましくは約３０〜６０モル％である。
【００４１】
好ましくは、架橋剤構成要素は、重合前のモノマー混合物の約１〜２０モル％、より好ましくは約３〜１０モル％、最も好ましくは約３〜８モル％を占める。最終エラストマーにおいて、架橋剤構成要素に由来する材料の割合は、好ましくは、約５〜２０モル％、最も好ましくは約８〜１７モル％である。
【００４２】
好ましくは、架橋剤構成要素の少なくとも１０％は、メソゲン構成要素を含み、好ましくは、架橋剤構成要素の少なくとも２０％、少なくとも３０％、少なくとも４０％、少なくとも５０％、少なくとも６０％、少なくとも７０％、少なくとも８０％、少なくとも９０％又は少なくとも９５％は、メソゲン構成要素を含む。
【００４３】
選択される開始剤は、使用されるポリマーに依存し、任意の好適な開始剤であり得る。しかしながら、ポリマーがポリアクリレートである場合、開始剤は、好ましくは、光開始剤である。可能な光開始剤は、当業者に周知であり、ベンゾインエーテル、ベンジルケタール、アルファ−ジアルコキシアセトフェノン、アルファ−ヒドロキシアルキルフェノン、アシルホスフィンオキシド、ベンゾフェノン類及びチオキサントンを含む。好ましくは、光開始剤は、メチルベンゾイルホルメートである。好ましくは、開始剤は、モノマー混合物のおよそ１．５モル％の量で存在する。
【００４４】
非メソゲンモノマーがモノマー混合物中に存在する場合、非メソゲン混合物は、好ましくは、モノマー混合物の約１０〜４０モル％、より好ましくは約１５〜３０モル％、最も好ましくは約１５〜２０モル％を占める。最終エラストマーにおいて、非メソゲンモノマーに由来する材料の割合は、存在する場合、好ましくは約２０〜６０モル％、最も好ましくは約３５〜５０モル％である。
【００４５】
非反応性メソゲンがモノマー混合物中に存在する場合、非反応性メソゲンは、好ましくは、モノマー混合物の約１０〜７０モル％、より好ましくは約２０〜６０モル％又は３０〜６０モル％、最も好ましくはおよそ５５モル％を占める。好ましい実施形態において、非反応性メソゲンは、４−シアノ−４’−ヘキシルオキシビフェニルである。
【００４６】
好ましい実施形態において、メソゲンモノマーは、６−（４−シアノ−ビフェニル−４’−イルオキシ）ヘキシルアクリレート、４−メトキシ安息香酸４−（６−アクリロイルオキシ−ヘキシルオキシ）フェニルエステル又は４−｛６−（アクリロイルオキシ）ヘキシルオキシ｝フェニル４−（トランス−４−プロピルシクロヘキシル）ベンゾエートであり、架橋剤構成要素は、１，４−ビス−［４−（６−アクリロイルオキシヘキシルオキシ）ベンゾイルオキシ］−２−メチルベンゼン又は１，４−ビス−［４−（３−アクリロイルオキシプロピルオキシ）ベンゾイルオキシ］−２−メチルベンゼンであり、非メソゲンモノマーは、２−エチルヘキシルアクリレートであり、存在する場合、非反応性メソゲンは、４−シアノ−４’−ヘキシルオキシビフェニルである。
【００４７】
好ましい実施形態において、メソゲンモノマーは、６−（４−シアノ−ビフェニル−４’−イルオキシ）ヘキシルアクリレートであり、架橋剤構成要素は、１，４−ビス−［４−（６−アクリロイルオキシヘキシルオキシ）ベンゾイルオキシ］−２−メチルベンゼンであり、非メソゲンモノマーは、２−エチルヘキシルアクリレートであり、存在する場合、非反応性メソゲンは、４−シアノ−４’−ヘキシルオキシビフェニルであるか、又はメソゲンモノマーは、４−メトキシ安息香酸４−（６−アクリロイルオキシ−ヘキシルオキシ）フェニルエステル及び４−｛６−（アクリロイルオキシ）ヘキシルオキシ｝フェニル４−（トランス−４−プロピルシクロヘキシル）ベンゾエートであり、架橋剤構成要素は、１，４−ビス−［４−（６−アクリロイルオキシヘキシルオキシ）ベンゾイルオキシ］−２−メチルベンゼンであり、非メソゲンモノマーは、２−エチルヘキシルアクリレートであり、存在する場合、非反応性メソゲンは、４−シアノ−４’−ヘキシルオキシビフェニであるか、又はメソゲンモノマーは、４−メトキシ安息香酸４−（６−アクリロイルオキシ−ヘキシルオキシ）フェニルエステル及び４−｛６−（アクリロイルオキシ）ヘキシルオキシ｝フェニル４−（トランス−４−プロピルシクロヘキシル）ベンゾエートであり、架橋剤構成要素は、，４−ビス−［４−（３−アクリロイルオキシプロピルオキシ）ベンゾイルオキシ］−２−メチルベンゼンであり、非メソゲンモノマーは、２−エチルヘキシルアクリレートであり、存在する場合、非反応性メソゲンは、４−シアノ−４’−ヘキシルオキシビフェニルである。
【００４８】
本発明の更なる実施形態によれば、本発明の第１の実施形態による使用のための配向ネマチックエラストマーを製造する方法であって、
ａ）配向手段を基材に適用する工程、
ｂ）液晶エラストマー構成要素を基材に適用し、且つそれらに配向ネマチック相を形成させる工程、
ｃ）液晶エラストマー構成要素を硬化させて配向ネマチックエラストマーを形成する工程
を含む方法が提供される。
【００４９】
メソゲン組成物を配向させるための様々な技術が存在する。例えば、磁場の印加、機械的ブラシかけ、フロー、電場の印加、熱勾配の印加又は１つ若しくは複数の配向層の提供などの技術が合成中にモノドメインを創出するために存在する。モノマー溶液はまた、配向状態へのモノマー混合物の合成に影響を及ぼすために加熱されるか、冷却されるか、又は他の環境因子に曝され得る。
【００５０】
好ましくは、配向手段は、好ましくは、静的力を基材に与えるために、基材にブラシをかけることによって加えられる配向力である。
【００５１】
架橋構成要素がメソゲン構成要素を含み、従ってメソゲンモノマーとも考えられ得る場合、最終エラストマー中のメソゲンモノマー対非メソゲンモノマーの比は、好ましくは、２：１〜１：１である。
【００５２】
本発明の実施形態は、ここで、添付の実施例に関連して及び図面を参照することにより説明される。
【図面の簡単な説明】
【００５３】
【図１】ＳＳＥ転移を示す材料についての伸び率対応力の理論的プロットを示す。
【図２ａ】実施例１の材料の分数厚さ対伸び率及びポアソン比対伸び率のプロットを示す。ポアソン比のゼロを下回る値は、オーセチック挙動を示す。
【図２ｂ】実施例２の材料の分数厚さ対伸び率及びポアソン比対伸び率のプロットを示す。ポアソン比のゼロを下回る値は、オーセチック挙動を示す。
【図２ｃ】実施例３の材料の分数厚さ対伸び率及びポアソン比対伸び率のプロットを示す。ポアソン比のゼロを下回る値は、オーセチック挙動を示す。
【図２ｄ】実施例４の材料の分数厚さ対伸び率及びポアソン比対伸び率のプロットを示す。ポアソン比のゼロを下回る値は、オーセチック挙動を示す。
【図３ａ】実施例１の材料についての引張荷重曲線及びダイレクタの角度応答対伸び率のプロットを示す。
【図３ｂ】実施例２の材料についての引張荷重曲線及びダイレクタの角度応答対伸び率のプロットを示す。
【図３ｃ】実施例３の材料についての引張荷重曲線及びダイレクタの角度応答対伸び率のプロットを示す。
【図３ｄ】実施例４の材料についての引張荷重曲線及びダイレクタの角度応答対伸び率のプロットを示す。
【図４】様々な温度及び様々な伸び率での実施例１の材料についての分数変化率対歪みのプロットを示す。
【発明を実施するための形態】
【００５４】
エラストマー合成
本発明による使用のための配向ネマチックエラストマーは、以下の物質：
・２−エチルヘキシルアクリレート（ＥＨＡ）、
・６−（４−シアノ−ビフェニル−４’−イルオキシ）ヘキシルアクリレート（Ａ６ＯＣＢ）、
・４−メトキシ安息香酸４−（６−アクリロイルオキシ−ヘキシルオキシ）フェニルエステル（Ｍ１）、
・４−｛６−（アクリロイルオキシ）ヘキシルオキシ｝フェニル４−（トランス−４−プロピルシクロヘキシル）ベンゾエート（Ｍ２）、
・１，４−ビス−［４−（６−アクリロイルオキシヘキシルオキシ）ベンゾイルオキシ］−２−メチルベンゼン（ＲＭ８２）、
・１，４−ビス−［４−（３−アクリロイルオキシプロピルオキシ）ベンゾイルオキシ］−２−メチルベンゼン（ＲＭ２５７）、
・４−シアノ−４’−ヘキシルオキシビフェニル（６ＯＣＢ）、及び
・メチルベンゾイルホルメート（ＭＢＦ）
を使用して以下の通り合成した。
【００５５】
本発明による使用のためのエラストマーは、以下の出発組成物を使用して調製した。
【００５６】
【表１】
2021500435.tif 000006
【００５７】
０．３ｍｇの精度の天秤を使用して、乾燥物質を４ｍｌのサンプルバイアルに量り取った。次に、混合物を１００℃に加熱し、６０ｒｐｍで５分間撹拌した。液体物質を添加し、バイアルを、４０℃に保持された別個の撹拌プレート上に置き、更なる５分間６０ｒｐｍで撹拌した。
【００５８】
次に混合物を、前に調製されたセル中に毛管現象によって４０℃において同位体相で満たし、およそ半時間放置して周囲温度まで冷やし、ネマチック相がラビング方向との配向によって形成されることを可能にする。配向させると直ちに、セルを２時間にわたり低強度のＵＶ蛍光光源（２．５ｍＷｃｍ−２の強度）下に置いて硬化させた。セルから分離すると直ちに、フィルムを、ジクロロメタン（ＤＣＭ）中において、ＤＣＭを約３０％濃度まで段階的にゆっくり添加することによって洗浄した。全ての廃棄物が除去されることを確実にするために溶媒を数回交換し、その後、メタノールを段階的に添加することによってＬＣＥフィルムを解膨潤させた。フィルムを試験前に一晩十分に乾燥させた。
【００５９】
４つの材料のオーセチック特性を、材料が負のポアソン比を有することを示すそれぞれ図２ａ、２ｂ、２ｃ及び２ｄにおいて実証する。図２ａにおいておよそ１．８、図２ｂにおいておよそ１．５、図２ｃにおいておよそ１．６、図２ｄにおいておよそ１．６の伸び率を超えて、材料の分数厚さは、伸び率の増加とともに増加する。図３ａ、３ｂ、３ｃ及び３ｄは、材料がそれぞれＭＦＴを有することを実証している。図３ａにおいて、ダイレクタの角度の鋭い変化がおよそ２．１の歪みにおいて見られる。図３ｂにおいて、ダイレクタの角度の鋭い変化がおよそ１．９のｘ歪みにおいて見られる。図３ｃにおいて、ダイレクタの角度の鋭い変化がおよそ１．９のｘ歪みにおいて見られる。図３ｄにおいて、ダイレクタの角度の鋭い変化がおよそ１．９のｘ歪みにおいて見られる。
【図１】
2021500435.tif 000008
【図２ａ】
2021500435.tif 000009
【図２ｂ】
2021500435.tif 000010
【図２ｃ】
2021500435.tif 000011
【図２ｄ】
2021500435.tif 000012
【図３ａ】
2021500435.tif 000013
【図３ｂ】
2021500435.tif 000014
【図３ｃ】
2021500435.tif 000015
【図３ｄ】
2021500435.tif 000016
【図４】
2021500435.tif 000017
【国際調査報告】
2021500435.tif 000018
2021500435.tif 000019
2021500435.tif 000020